(57)【要約】【課題】  製造が容易で浄化力等を十分に発揮でき、しかも取り扱いが安全で容易な炭入りコンクリートブロックの製造方法を提供する。【解決手段】  型枠の内面の一部又は全面にコンクリートの凝結を遅延させる凝結遅延剤を塗布し、セメントに粗骨材として木質炭化物３及び所要の水を混練した炭入りコンクリート材料を前記型枠内に投入して加圧又は加振し、同コンクリート材料が硬化後型枠から脱型して前記凝結遅延剤によるブロック表層の未硬化部分をブラスト処理で除去し、同除去した箇所に混練した木質炭化物３を露出させるようにした。【選択図】図１
2005271409.tif 000002
【特許請求の範囲】
【請求項１】
型枠の内面の一部又は全面にコンクリートの凝結を遅延させる凝結遅延剤を塗布し、セメントに粗骨材として木質炭化物及び所要量の水を混練した炭入りコンクリート材料を前記型枠内に投入し、炭入りコンクリート材料が硬化後型枠から脱型して前記凝結遅延材によるブロック表層の未硬化部分をブラスト処理で除去し、同除去した箇所に混練した木質炭化物を露出させるようにしたことを特徴とする炭入りコンクリートブロックの製造方法。
【請求項２】
型枠の内面の一部又は全面にコンクリートの凝結を遅延させる凝結遅延剤を塗布し、セメントに粗骨材として木質炭化物及び所要量の水を混練した炭入りコンクリート材料を前記型枠内に投入し、炭入りコンクリート材料が硬化後型枠から脱型して前記凝結遅延材によるブロック表層の未硬化部分を短時間に水洗してブラスト処理により除去し、同除去した箇所に混練した木質炭化物を露出させるようにしたことを特徴とする炭入りコンクリートブロックの製造方法。
【請求項３】
凝結遅延剤がグルコン酸塩を主成分とするものである請求項１又は２記載の炭入りコンクリートブロックの製造方法。
【請求項４】
炭入りコンクリート材料が、セメント１００重量部に対して長さ５〜５０ｍｍの範囲の木炭・竹炭・備長炭からなる木質炭化物を３０〜１１０重量部の割合で配合したものである請求項１〜３いずれか記載の炭入りコンクリートブロックの製造方法。
【請求項５】
炭入りコンクリート材料に細骨材を１〜２００重量部配合した請求項４記載の炭入りコンクリートブロックの製造方法。
【請求項６】
セメントがポルトランドセメント又はシリカセメントである請求項１〜５いずれか記載の炭入りコンクリートブロックの製造方法。
【請求項７】
炭入りコンクリート材料に着色材を混入した請求項１〜６いずれか記載の炭入りコンクリートブロックの製造方法。
【請求項８】
型枠の内面に多数の線材を植毛し、同型枠内に炭入りコンクリート材料を投入して硬化・脱型し、炭入りコンクリートブロックの表面に前記線材の抜枠跡の細孔を形成するようにした請求項１〜７記載の炭入りコンクリートブロックの製造方法。
【発明の詳細な説明】
【技術分野】
【０００１】
本発明は、水浄化力・空気浄化力・植生力を有するコンクリートブロックの製造技術に関する。
【背景技術】
【０００２】
従来、水浄化力・空気浄化力・植生力を有するコンクリートブロックの製造技術が特許文献１に開示されている。この技術は、セメントに粉粒状木質炭化物を１０重量％以上及び所要の水を混練した炭入りコンクリート材料を型枠内に投入し、硬化後脱型して混練した木質炭化物を表面に点在させたブロックを得、この表面に現われた木質炭化物により設置場所において水浄化力・空気浄化力・植生力を発揮させることを特徴としている。
【０００３】
ところで、前記の技術ではコンクリート材料の混練で木質炭化物の表面がセメントで被覆されるから、型枠から脱型後ブロックの表面に炭化物が直に露出され難く、木質炭化物を多量に混練しないと浄化力等が十分に発揮されない問題があった。
【０００４】
これに対し、ブロックの表面に木質炭化物を直に露出させる技術が特許文献２に開示されている。この技術は、砂糖溶液・水飴・リグニン・パルプ廃液等を主成分とする高粘性の露出材を型枠の内面に塗布し、同型枠内に炭入りコンクリート材料を投入して加圧し、硬化後脱型してブロック表面の前記露出材を高水圧洗浄で除去し、同除去したブロックの表面に混練した木質炭化物を直に露出させることで木質炭化物の作用効果を十分に発揮させることを特徴としている。
【０００５】
しかしながら、前記の技術では高水圧洗浄で露出させた木質炭化物は表面形状が鋭利でケガをしやすいとともに多少の衝撃等で容易に取れやすく、取り扱い性について問題があった。
【特許文献１】特開２００１−２７０７６７号公報
【特許文献２】特開２００１−２５４３３５号公報
【発明の開示】
【発明が解決しようとする課題】
【０００６】
本発明が解決しようとする課題は、従来のこれらの問題点を解消し、製造が容易で浄化力等を十分に発揮でき、しかも取り扱いが安全で容易な炭入りコンクリートブロックの製造方法を提供することにある。
【課題を解決するための手段】
【０００７】
かかる課題を解決した本発明の構成は、
１）  型枠の内面の一部又は全面にコンクリートの凝結を遅延させる凝結遅延剤を塗布し、セメントに粗骨材として木質炭化物及び所要量の水を混練した炭入りコンクリート材料を前記型枠内に投入し、炭入りコンクリート材料が硬化後型枠から脱型して前記凝結遅延材によるブロック表層の未硬化部分をブラスト処理で除去し、同除去した箇所に混練した木質炭化物を露出させるようにしたことを特徴とする炭入りコンクリートブロックの製造方法
２）  型枠の内面の一部又は全面にコンクリートの凝結を遅延させる凝結遅延剤を塗布し、セメントに粗骨材として木質炭化物及び所要量の水を混練した炭入りコンクリート材料を前記型枠内に投入し、炭入りコンクリート材料が硬化後型枠から脱型して前記凝結遅延材によるブロック表層の未硬化部分を短時間に水洗してブラスト処理により除去し、同除去した箇所に混練した木質炭化物を露出させるようにしたことを特徴とする炭入りコンクリートブロックの製造方法
３）  凝結遅延剤がグルコン酸塩を主成分とするものである前記１）又は２）記載の炭入りコンクリートブロックの製造方法
４）  炭入りコンクリート材料が、セメント１００重量部に対して長さ５〜５０ｍｍの範囲の木炭・竹炭・備長炭からなる木質炭化物を３０〜１１０重量部の割合で配合したものである前記１）〜３）いずれか記載の炭入りコンクリートブロックの製造方法
５）  炭入りコンクリート材料に細骨材を１〜２００重量部配合した前記４）記載の炭入りコンクリートブロックの製造方法
６）  セメントがポルトランドセメント又はシリカセメントである前記１）〜５）いずれか記載の炭入りコンクリートブロックの製造方法
７）  炭入りコンクリート材料に着色材を混入した前記１）〜６）いずれか記載の炭入りコンクリートブロックの製造方法
８）  型枠の内面に多数の線材を植毛し、同型枠内に炭入りコンクリート材料を投入して硬化・脱型し、炭入りコンクリートブロックの表面に前記線材の抜枠跡の細孔を形成するようにした前記１）〜７）記載の炭入りコンクリートブロックの製造方法
にある。
【発明の効果】
【０００８】
本発明によれば、凝結遅延剤を塗布した型枠内に炭入りコンクリート材料を投入すると、ブロックの表面側となるべき表層部分のコンクリート材料が凝結遅延剤と接触又は一部混合する。主要な部分が硬化後脱型するとブロックの前記表層部分は硬化しておらず、凝結遅延剤の遅延可能期間内に除去すると混練した木質炭化物が部分的に露出し、木質炭化物の作用効果が十分に発揮されることとなる。
【０００９】
このとき、凝結遅延剤はブラスト処理で除去するから、その研磨材が凝結遅延剤だけでなく木質炭化物やコンクリート材料の一部表面をも同時に研磨してブロックの表面がなめらかに形成され、取り扱い時におけるケガや木質炭化物の剥落を防止することができる。
【発明を実施するための最良の形態】
【００１０】
本発明の炭入りコンクリート材料を構成するセメントとしては、普通ポルトランドセメント，早強ポルトランドセメント，シリカセメント，アルミナセメント，高炉セメント，グラウトがあり、粗骨材として用いる木質炭化物としては、木炭，竹炭，備長炭があり、細骨材としては天然砂，砕石があり、これらに水及び必要に応じて所要の各種添加剤が混合される。
【００１１】
配合比としては、セメント１００重量部に対して長さが５〜５０ｍｍの範囲の大きさに形成されたチップ，フレーク状の木質炭化物を３０〜１１０重量部と細骨材を１〜２００重量部、これに所要量の水及び添加剤を混合する。
【００１２】
凝結遅延剤としては、グルコン酸塩を主成分としたものや砂糖溶液・水飴・リグニン・パルプ廃液等を主成分としたもので、比重１．１１〜１．１３，ｐＨ８程度，粘度が２００００〜２５０００ｍＰａ・ｓの増粘剤型が用いられ、木質炭化物を露出させるべき型枠の内面の一部又は全面に塗布し、投入した炭入りコンクリート材料との接触又は一部混合により硬化を遅延させる。
【００１３】
未硬化のコンクリート材料の除去方法としては、砂・鋼球・プラスチック・ガラス等の研磨材を高速で吹き付けてその表面を研削・摩耗化させるブラスト処理が用いられる。ブラスト処理には乾式と湿式があり、被研削物の粉塵の飛散を低減できる湿式が望ましい。以下、本発明の各実施例を図面に基づいて具体的に説明する。
【実施例１】
【００１４】
図１〜４に示す実施例１は、植木鉢に用いる炭入りコンクリートブロックの製造を示す例である。図１は実施例１の炭入りコンクリートブロックの一部切欠斜視図、図２，３は実施例１の炭入りコンクリートブロックの製造工程を示す説明図である。図中、１は炭入りコンクリート材料、２はコンクリート部、２ａは未硬化部、３は木質炭化物、４は型枠、４ａは中子、４ｂは蓋、５は凝結遅延剤、Ａは炭入りコンクリートブロック、Ｃは研磨材である。
【００１５】
実施例１の炭入りコンクリート材料１を表１に示す配合表に基づいて混練しておく。なお、銘柄名の欄に記載の名称は商品名である。
【００１６】
【表１】
2005271409.tif 000003
【００１７】
まず、図２（ａ）に示すように内部に中子４ａを取り付けた型枠４の内面及び中子４ａの表面にルガゾールＦ（商品名：日本シーカ株式会社製）からなる凝結遅延剤５をハケやローラー等で塗布する。塗布量は３００ｇ／ｍ2 とし、塗りムラを防止するために２回に分けて塗布してもよい。
【００１８】
次に、図２（ｂ）に示すように型枠４内に前記炭入りコンクリート材料１を投入して上方の開口部に蓋４ｂをし、型枠４に振動を加えて内部の炭入りコンクリート材料１を締め固める。このとき、炭入りコンクリート材料１は塗布した凝結遅延剤５と接触又は一部混合し、その部分のその後の硬化を遅延させる。
【００１９】
その後、図３（ａ）に示すように炭入りコンクリート材料１が所定時間経過して主要な部分が硬化後型枠４から脱型し、図３（ｂ）に示すように前記凝結遅延剤５と接触又は一部混合した未硬化部２ａを短時間に水洗した後湿式のブラスト処理により除去し、混練した木質炭化物３を表面に露出させることで図１に示す求める炭入りコンクリートブロックＡを完成させる。
【００２０】
この内部に土壌又は水を入れて植物又は切り花等を植生すると、内部に露出した木質炭化物３が土中の空気や水を浄化して植生の育成を促すとともに、外部に露出した木質炭化物３が周囲の空気を浄化する。このように、木質炭化物３を直に露出させることで炭の効能を無駄なく発揮させることができる。また、露出した木質炭化物３を含む炭入りコンクリートブロックＡの表面はなめらかな凹凸に形成されており、取り扱い時にケガをすることはなく、突出した木質炭化物３が剥落することもない。
【実施例２】
【００２１】
図４〜６に示す実施例２は、盆栽用の擬岩に用いる炭入りコンクリートブロックの製造を示す例である。図４は実施例２の炭入りコンクリートブロックの斜視図、図５，６は実施例２の炭入りコンクリートブロックの製造工程を示す説明図である。図中、２ｂは細孔、４ｃは線材である。
【００２２】
実施例２では、図５（ａ）に示すように中部に中子４ａを有するとともに内面に多数の線材４ｃが植生されたシリコン又はウレタン等の軟質合成樹脂からなる型枠４の内面及び中子４ａの表面に実施例１と同品の凝結遅延剤５を塗布し、図５（ｂ）に示すように実施例１と同じ配合比の炭入りコンクリート材料１を投入して型枠４の開口部に蓋４ｂをし、型枠４を加振して内部の炭入りコンクリート材料１を締め固める。
【００２３】
その後、図６（ａ）に示すように炭入りコンクリート材料１が所定時間経過して主要な部分が硬化後、型枠４を変形させて線材４ｃを抜粋しながら脱型し、図６（ｂ）に示すように前記凝結遅延剤５と接触又は一部混合した未硬化部２ａを湿式のブラスト処理で除去し、求める炭入りコンクリートブロックＡを完成させる。
【００２４】
得られた炭入りコンクリートブロックＡは、盆栽用の擬岩として用いると露出した木質炭化物３により空気や水の浄化能力を十分に発揮するとともに、前記線材４ｃの抜粋跡の細孔２ｂにより内部の木質炭化物３の効能を発揮させ、さらに植木への潅水時に良く浸透してコケ類の育成を促進させることができる。その他、符号、構成は実施例１と同じである。
【実施例３】
【００２５】
図７に示す実施例３は、本発明の炭入りコンクリートブロックを鑑賞魚を飼育する水槽内に配置して擬壁として用いた例である。図７は実施例３の炭入りコンクリートブロックの側面図である。
【００２６】
木質炭化物３はアンモニアの分解能力も有しており、鑑賞魚Ｆの排泄物を分解して水槽内の水の汚染を低減できる。また、庭池等にも応用できる。その他、符号、構成は実施例１と同じである。
【産業上の利用可能性】
【００２７】
本発明は、道路沿いの緑化塀，盆栽用の擬岩，植木鉢，花瓶等に利用できる。
【図面の簡単な説明】
【００２８】
【図１】実施例１の炭入りコンクリートブロックの一部切欠斜視図である。
【図２】実施例１の炭入りコンクリートブロックの製造工程を示す説明図である。
【図３】実施例１の炭入りコンクリートブロックの製造工程を示す説明図である。
【図４】実施例２の炭入りコンクリートブロックの斜視図である。
【図５】実施例２の炭入りコンクリートブロックの製造工程を示す説明図である。
【図６】実施例２の炭入りコンクリートブロックの製造工程を示す説明図である。
【図７】実施例３の炭入りコンクリートブロックの側面図である。
【符号の説明】
【００２９】
１  炭入りコンクリート材料
２  コンクリート部
２ａ  未硬化部
２ｂ  細孔
３  木質炭化物
４  型枠
４ａ  中子
４ｂ  蓋
４ｃ  線材
５  凝結遅延剤
Ａ  炭入りコンクリートブロック
Ｃ  研磨材
【図１】
2005271409.tif 000004
【図２】
2005271409.tif 000005
【図３】
2005271409.tif 000006
【図４】
2005271409.tif 000007
【図５】
2005271409.tif 000008
【図６】
2005271409.tif 000009
【図７】
2005271409.tif 000010